アルミナセメント、ポゾラン物質、及び骨材を含有するアルミナセメント組成物に水を加えモルタルを調製し、硬化する前にモルタルの表面に塗布又は散布することを特徴とする、珪酸リチウムを含有するアルミナセメント組成物用の養生剤。養生剤100質量部中、Li2Oとして0.1~10質量部、SiO2として1~30質量部含有し、SiO2/Li2Oモル比が2~8である請求項1記載のアルミナセメント組成物用の養生剤。請求項1または2記載のアルミナセメント組成物用の養生剤を、アルミナセメント組成物に水を加えモルタルを調製し、硬化する前にモルタルの表面に塗布又は散布することを特徴とする、アルミナセメント組成物用の養生剤の施工方法。請求項1又は2に記載のアルミナセメント組成物用養生剤を、アルミナセメント組成物に水を加えモルタルを調製し、硬化する前にモルタルの表面に塗布又は散布したアルミナセメント構造物。劣化したコンクリート構造物の補修などに用いるアルミナセメント組成物が、硬化するまでの水分の逸脱を防止し、それにより、ドライアウトや初期ひび割れを防止する養生剤及びそれを用いた補修工法を提供する。本発明は、1アルミナセメント、ポゾラン物質、及び骨材を含有するアルミナセメント組成物に水を加えモルタルを調製し、硬化する前にモルタルの表面に塗布又は散布することを特徴とする、珪酸リチウムを含有するアルミナセメント組成物用の養生剤、2養生剤100質量部中、Li2Oとして0.1~10質量部、SiO2として1~30質量部含有し、SiO2/Li2Oモル比が2~8である1記載のアルミナセメント組成物用の養生剤、31または2のアルミナセメント組成物用の養生剤を、アルミナセメント組成物に水を加えモルタルを調製し、硬化する前にモルタルの表面に塗布又は散布することを特徴とする、アルミナセメント組成物用の養生剤の施工方法、41又は2のアルミナセメント組成物用養生剤を、アルミナセメント組成物に水を加えモルタルを調製し、硬化する前にモルタルの表面に塗布又は散布したアルミナセメント構造物、である。本発明のアルミナセメント組成物用の養生剤は、流動性、作業性に優れる。さらに、初期ひび割れ抵抗性、ドライアウト抵抗性などに優れるため水分蒸発による表面層の強度低下を防止し、強度発現性が早く耐久性の高い構造物を得ることができる。さらに、本発明の養生剤は取り扱いが容易であり、簡便に施工でき、硬化前のフレッシュな状態のアルミナセメント組成物のモルタルに塗布することで、本発明の養生剤の効果を一層有効に発現させることができる。以下、本発明を詳細に説明する。なお、本発明における部やは、特に規定しない限り質量基準で示す。本発明で使用するアルミナセメント組成物とは、アルミナセメント、ポゾラン物質、及び骨材を含有するものである。本発明で使用するポゾラン物質は、高炉水砕スラグ、フライアッシュ、メタカオリンおよびシリカフュームの中から選ばれた少なくとも1種以上であることが好ましい。ポゾラン物質はアルミナセメントと併用することで、水和物の相転移による強度低下を抑制する目的や、施工時のモルタルのダレ抵抗性を向上させる目的で使用するものである。ポゾラン物質の粉末度は、水和活性の点でブレーン比表面積3000cm2/g以上が好ましい。ポゾラン物質の使用量は、通常、アルミナセメント100部に対して、50~200部が好ましく、100~150部がより好ましい。なお、シリカフュームは、アルミナセメント100部に対して1~10部が好ましい。本発明で使用するアルミナセメント組成物には、急硬材、減水剤、AE減水剤、高性能減水剤、高性能AE減水剤、消泡剤、増粘剤、防錆剤、防凍剤、収縮低減剤、凝結調整剤、ベントナイトやヘクトライトなどの粘土鉱物、ハイドロタルサイトなどのアニオン交換体、水ガラスなどのアルカリ金属珪酸塩、ビニロンやナイロンなどの有機繊維等の混和材料からなる群のうちの一種又は二種以上を、本発明の目的を実質的に阻害しない範囲で併用することが可能である。市販のアルミナセメント組成物として、電気化学工業社製デンカサンタイトTYPE-K、エレホン化成社製アシドバリアAD-2、宇部興産製U-アシテクトNなどが挙げられる。本発明で使用する養生剤は珪酸リチウムを含み、養生剤100部中、Li2Oとして0.1~10部含有し、SiO2として、1~30部含有し、SiO2/Li2Oモル比が2~8であることを特徴とする。Li2O含有量は、養生剤100部中、0.1~10部が好ましく、0.5~5部がより好ましい。Li2O含有量が0.1部未満だと十分な硬化促進効果が得られず、5部を超えてもそれ以上の促進効果は期待できない。SiO2含有量は、養生剤100部中、1~30部が好ましく5~25部がより好ましい。SiO2含有量が1部未満だと十分な硬化促進効果が得られず、30部を超えると、粘度が高くなり、作業性を損なう場合がある。SiO2/Li2Oモル比は2~8が好ましく、3~5がより好ましい。2未満だと硬化促進効果が強すぎ、長期強度の増進が期待できない。8を超えると十分な硬化促進効果が得られない。本発明の養生剤には、亜硝酸リチウム、水酸化リチウム、塩化リチウム、臭化リチウムなどのうちの1種または2種以上の硬化促進剤、また、乾燥収縮低減剤や消泡剤等の添加剤を、本発明の目的を実質的に阻害しない範囲で使用することが可能である。本発明の養生剤の施工方法は、養生剤を硬化前のフレッシュな状態のアルミナセメント組成物表面に塗布又は散布することを特徴とする。モルタルが完全に硬化する前とは、気温、湿度などにより異なるが、通常、JISA1147コンクリートの凝結時間試験方法によって始発と判定されるまでの間である。塗付方法は、刷毛塗り、ローラー塗り、または噴霧機による散布いずれの方法によっても施工可能である。本発明の養生剤の使用量は、特に限定されるものではないが、1m2当たり、30~300gの範囲で使用することが好ましく、50~150gがより好ましい。30g未満では均一に塗布することは難しく十分な養生効果を得られない場合があり、300gを超えてもさらなる効果の向上が期待できない。本発明で云うアルミナセメント構造物とは、本発明のアルミナセメント組成物の養生剤、及びそれを使用した補修工法により、補修を行ったコンクリート構造物であり、劣化したコンクリート構造物の耐久性が著しく向上するものである。以下、実施例、比較例を挙げてさらに詳細に内容を説明するが、本発明はこれらに限定されるものではない。実験例1アルミナセメント100部に対して、表1に示す種類と量のポゾラン物質、さらに、アルミナセメントとポゾラン物質の合計100部に対して、骨材170部を加えドライモルタルとし、アルミナセメント組成物を調製した。このアルミナセメント組成物100部に対して水を14部加え、モルタルを調製し、硬化前のモルタル表面に本発明の養生剤Aを1m2当たり100gの割合で刷毛を用いて塗布した。さらに、この硬化体を用いてモルタルの耐硫酸性、保水率、初期ひび割れ抵抗性、および表層引張強度を測定した。使用材料アルミナセメント:アルミナセメント1号、市販品ポゾラン物質A:高炉水砕スラグ微粉末、ブレーン比表面積7000cm2/g、市販品ポゾラン物質B:フライアッシュ、ブレーン比表面積4000cm2/g、市販品ポゾラン物質C:メタカオリン、BET比表面積10m2/g、市販品ポゾラン物質D:シリカフューム、BET比表面積20m2/g、市販品ポゾラン物質E:ポゾラン物質A50部と、ポゾラン物質B50部の混合物、ブレーン比表面積6000cm2/g、市販品骨材:珪砂、商品名:N50号珪砂最大粒径:1.2mm日瓢礦業社製水:水道水養生剤A:珪酸リチウム水溶液、商品名:リチウムシリケート1:4SiO2/Li2Oモル比:4.0固形分濃度:22.6本荘ケミカル社製耐硫酸性試験:20°CRH50の恒温恒湿室において、練り混ぜたモルタルを10cm×10cm×10cmの型枠に打設し、24時間後に硬化体を脱型、材齢28日まで20°CRH50の恒温恒湿室において乾燥養生後、打設面のみを残し、耐酸性エポキシ樹脂で被覆した。温度20°Cで5硫酸水溶液中に28日間浸漬したときの打設面からの硫酸イオンの浸透深さを測定した。浸透深さの判定はフェノールフタレイン法で行った。保水率:練り混ぜたモルタルをφ5×2.5cmに成形し、速やかにその質量を測定し、温度20°C、湿度60の室内に24時間放置した後、再び質量を測定した。保水率=24時間後の質量/成型直後の質量×100初期ひび割れ抵抗性:練り混ぜたモルタルを縦30cm×横30cm×厚さ6cmのコンクリート製平板に厚さ10mmとなるようにコテで塗り付け、温度5°C、湿度40、平均風速2m/sの空間に放置し、1日後に発生した幅0.2mm以上のひび割れ全長さを測定した。表層引張強度:練り混ぜたモルタルを縦30cm×横30cm×厚さ6cmのコンクリート製平板に厚さ10mmとなるようにコテで塗り付け、温度5°C、湿度40、平均風速2m/sの空間に放置し、φ55mmのコアドリルで硬化したモルタルを下地コンクリートまで削孔し、エポキシ樹脂で引張試験用のアタッチメントを取り付け、所定の材齢となった時点で建研式引張試験機により測定した。得られた値を表層引張強度とした。表1より、本発明の養生剤は、特定のアルミナセメント組成物に対して、優れた養生効果を有し、耐硫酸性、保水率、表層引張強度および初期ひび割れ抵抗性が優れていることが判る。実験例2アルミナセメント100部に対して、ポゾラン物質A100部、さらに、アルミナセメントとポゾラン物質の合計100部に対して、骨材170部を加えドライモルタルとし、アルミナセメント組成物を調製した。このアルミナセメント組成物100部に対して水を14部加え、モルタルを調製し、供試体を作製した。モルタル表面に表2に示す養生剤を1m2当たり100gの割合で刷毛を用いて塗布したこと以外は実験例1と同様に行った。養生剤B:珪酸リチウム水溶液、商品名:リチウムシリケート25SiO2/Li2Oモル比:2.5固形分濃度:22.6日産化学社製養生剤C:珪酸リチウム水溶液、商品名:リチウムシリケート75SiO2/Li2Oモル比:7.5固形分濃度:22.6日産化学社製表2より、本発明の塗布養生剤は、優れた養生効果を有し、耐硫酸性、保水率、表層引張強度および初期ひび割れ抵抗性が優れていることが判る。実験例3アルミナセメント100部に対して、ポゾラン物質A100部、さらに、アルミナセメントとポゾラン物質の合計100部に対して、骨材170部を加えドライモルタルとし、アルミナセメント組成物を調製した。このアルミナセメント組成物100部に対して水を14部加え、モルタルを調製し、供試体を作製した。モルタル表面に表2に示す養生剤を1m2当たり100gの割合で刷毛を用いて塗布したこと以外は実験例1と同様に行った。使用材料養生剤D:養生剤A100部と水200部の混合物Li2O含有量:0.8、SiO2含有量:6.7養生剤E:養生剤A100部と水400部の混合物Li2O含有量:0.5、SiO2含有量:4.0養生剤F:養生剤A100部と水900部の混合物Li2O含有量:0.2、SiO2含有量:2.0養生剤G:養生剤A100部と水1900部の混合物Li2O含有量:0.1、SiO2含有量:1.0表3より、本発明の養生剤は、優れた養生効果を有し、耐硫酸性、保水率、表層引張強度および初期ひび割れ抵抗性が優れていることが判る。実験例4アルミナセメント100部に対して、ポゾラン物質A100部、さらに、アルミナセメントとポゾラン物質の合計100部に対して、骨材170部を加えドライモルタルとし、アルミナセメント組成物を調製した。このアルミナセメント組成物100部に対して水を14部加え、モルタルを調製し、供試体を作製した。モルタル表面に養生剤Aを1m2当たり表4に示す割合で刷毛を用いて塗布したこと以外は実験例1と同様に行った。表4より、本発明の塗布養生剤は、優れた養生効果を有し、耐硫酸性、保水率、表層引張強度および初期ひび割れ抵抗性が優れていることが判る。実験例5アルミナセメント100部に対して、ポゾラン物質A100部、さらに、アルミナセメントとポゾラン物質の合計100部に対して、骨材170部を加えドライモルタルとしアルミナセメント組成物を調製した。このアルミナセメント組成物100部に対して水を14部加え、モルタルを調製し、供試体を作製した。表5に示した供試体作製後に経過した時間においてモルタル表面に養生剤Aを1m2当たり100gの割合で刷毛を用いて塗布したこと以外は実験例1と同様に行った。なお、JISA1147によって判定された始発時間は10時間20分であった。表5より、本発明の養生剤は、完全に硬化する前のフレッシュな状態のアルミナセメント組成物に塗布することで優れた養生効果を有し、耐硫酸性、保水率、表層引張強度および初期ひび割れ抵抗性が優れていることが判る。